(57)【特許請求の範囲】
【請求項１】
エチレンコポリマーおよびプロピレンポリマーを含む熱可塑性ポリマーブレンドであって、前記エチレンコポリマーが、(A-1)エチレンおよび(A-2)アクリル酸、メタクリル酸、またはこれらの組み合わせのコポリマー、及び(A-1)エチレン、(A-2)アクリル酸、メタクリル酸、またはこれらの組み合わせ及び(A-3)アルキルアクリレートのコポリマーであり、前記プロピレンポリマーは、ポリプロピレンであるか、又はプロピレンから誘導される繰り返し単位、および、エチレン、ブテン、またはこれらの組み合わせから誘導される繰り返し単位を含み、
前記エチレンコポリマーが、前記組成物中に７０重量％〜９５重量％存在し、前記プロピレンポリマーが前記組成物中に５重量％〜３０重量％存在し、
該ブレンドが、第１の低い温度範囲内にある第１の温度で加熱されるとき剥離性シールを形成し；第２の高い温度範囲内にある第２の温度で加熱されるとき永久シールまたはロックアップシールを形成し；前記第１の低い温度範囲が少なくとも１５℃にわたり、第１の低い温度範囲が８０℃〜１６０℃であり、第２の高い温度範囲が１００℃〜１８０℃であり、かつ第１の温度が第２の温度より低いことを特徴とする、熱可塑性ポリマーブレンド。
【請求項２】
請求項１に特徴付けられる熱可塑性ポリマーブレンドを含むか、またはそれから製造されるシーラントまたはシール層を含む、多層フィルム。
【請求項３】
多層フィルムを含むか、またはそれから製造される包装容器であって、該包装容器が、包装容器内に剥離性シールを含み、前記フィルムが請求項２に特徴付けられるものである前記包装容器。
【発明の詳細な説明】
【技術分野】
【０００１】
本発明は、包装容器にシールを形成するのに、または、剥離可能におよび／または永久的にシールされる包装容器用のシーラントとして使用できる組成物に関する。
【背景技術】
【０００２】
包装容器シール領域の一部分は容易に開封することができ、且つ、包装容器の一体性のために別の部分がより永久的にシールされる包装容器は、多数の包装用途に有利になり得る。このような包装容器は、例えば、包装容器の開口部のサイズが限られているとき、包装容器内容物を具合よく注ぐために使用することができる。このような包装容器は、２種類の異なる材料を安定性のために別々に保存し、その材料を予め計量された量でまたは特定の時間に混合する必要がある用途にも、使用することができる。
【０００３】
ポリマー樹脂で包装容器をシールすることは周知である。ある一定の種類の樹脂シールされた包装は、比較的小さい力を加えることによって開封され得、「剥離可能にシールされる（ｐｅｅｌａｂｌｙ  ｓｅａｌｅｄ）」または「容易に破壊可能にシールされる（ｆｒａｎｇｉｂｌｙ  ｓｅａｌｅｄ）」と記載される。剥離性シールを作り出すため多くの樹脂が市販されている。しかし、一般に、これらの樹脂はより永久的なシール、即ち、比較的大きい力を加えることにより開封できる、または比較的大きい力で包装基材を破裂させることにより開封するシールを作り出すことができない。また、多くの永久シーラント樹脂が市販されている。しかし、これらの樹脂は、剥離性または易破壊性のシールを作り出すことができない。ここでまた、これらのシールを弱化させるため、通常、穿孔などの他の何らかの機械的措置が包装容器製造中に適用される。
【０００４】
剥離性シーラントは、シーラント層に分子不相溶性を導入するため、ポリエチレンおよびポリブチレンなどの不混和性ポリマーのブレンドから形成される。分子不相溶性は、シールを破裂させるのに必要な力を低減させる不連続性を作り出すと考えられている。また、不連続性は、シーラント層内で包装容器開封破裂が起こることを確実にすると考えられている。包装材料内で、または、シーラント層と包装材料との境界面で起こる破裂は制御性が低く、そのためあまり望ましくない。不連続性は、１種類のポリマーの分散相が別のポリマーの連続相の中にブレンドされている形態を取ることが多い。
【０００５】
比較的低い剥離強度を有する連結層（ｔｉｅ  ｌａｙｅｒ）をシーラント層と包装フィルムの間に配置することができる。連結層は、シーラント層に剥離可能に結合することができ、不混和性ポリマーのブレンドを含む。結合強度が最も弱い、内側シーラント層と連結層の間で剥離破壊が起こる。一般に、幅１インチ当たり約６００〜約１２００グラムの力で剥離破壊が達成される。例えば、米国再発行特許第ＲＥ３７，１７１号明細書および米国特許第４，９４４，４０９号明細書を参照されたい。
【０００６】
剥離性シールのための最適なシール性能は、特定の用途に依存する場合がある。好ましい剥離性シーラントを以下の特性で特徴付けることができる：容易に開封できるシールを形成する、即ち、望ましい力／距離の範囲内にある剥離強度を有する；一貫した再現可能なシール強度を有するシールを形成する、即ち、そのシール強度はヒートシールウィンドウ（ｈｅａｔ  ｓｅａｌｉｎｇ  ｗｉｎｄｏｗ）全体にわたって著しく変化しない；および、形成するシールの開始剥離力は剥離性に必要なシール強度に類似している。
【０００７】
また、比較的低いシール開始温度は、剥離性シールであってもまたは永久シールであっても、一般に、好ましいシーラント組成物の望ましい特性に入ると考えられる。シール温度が低いと、処理量を多くすることができ、エネルギー費用が低くなることによって包装装置の生産性が改善される。
【０００８】
最適なシール性能を得るため、剥離性シーラント中の不混和性ポリマーの流動学的特性を合致させることが、当該技術分野で周知である。例えば、米国特許第６，５９０，０３４号明細書、ＤｅＣｌｉｐｐｅｌｅｉｒら、「Ｒｈｅｏｌｏｇｙ／Ｍｏｒｐｈｏｌｏｇｙ／Ｐｅｒｆｏｒｍａｎｃｅ  Ｒｅｌａｔｉｏｎｓｈｉｐｓ  ｆｏｒ  Ｐｅｅｌａｂｌｅ  Ｆｉｌｍｓ  Ｂａｓｅｄ  ｏｎ  ＰＢ／ＰＥ  Ｂｌｅｎｄｓ，」  ｔｈｅ  ＳＰＥ  Ｐｏｌｙｏｌｅｆｉｎ  ＲＥＴＥＣ  Ｃｏｎｆｅｒｅｎｃｅ，  １９９７，  Ｈｏｕｓｔｏｎ，  ＴＸ、および、Ｄｅ  Ｃｌｉｐｐｅｌｅｉｒ，「ＰＥ／ＰＢ  Ｂｌｅｎｄｓ  ｆｏｒ  Ｆｉｌｍ  Ａｐｐｌｉｃａｔｉｏｎｓ，」  Ｓｐｅｃｉａｌｔｙ  Ｐｌａｓｔｉｃ  Ｆｉｌｍｓ  ’９７，  Ｚｕｒｉｃｈ，  Ｓｗｉｔｚｅｒｌａｎｄを参照されたい。
【０００９】
アイオノマーブレンドは、包装容器を形成するのに使用されるヒートシール温度に応じて、剥離性シールまたは易破壊性シール、およびロックアップシールを作り出す場合がある。例えば、米国特許第４，５３９，２６３号明細書および同第４，５５０，１４１号明細書を参照されたい。Ｗｉｌｍｉｎｇｔｏｎ，ＤＥのＥ．Ｉ．ｄｕＰｏｎｔ  ｄｅ  Ｎｅｍｏｕｒｓ  ａｎｄ  Ｃｏｍｐａｎｙ（ＤｕＰｏｎｔ）から入手可能なＳｕｒｌｙｎ（登録商標）ＡＤ８２７３は、市販のアイオノマーの一例である。
【００１０】
包装用シーラントとして使用されるアイオノマーは、粉末または微粒子などの乾燥品を包装するとき、静電荷蓄積が形成され、それによって、シールの破裂前と後の両方で粒子状内容物のシール領域への付着が生じる場合がある。静電気的に引き寄せられた粒子によるこのようなシール領域の汚染によって、シールプロセスの信頼性とシールの一体性が低下する可能性がある。更に、静電気的に引き寄せられた粒子でのシールの汚染は、審美的に好ましくなく、予め計量された包装容器内容物の正確な送達を所望する用途を妨げる場合がある。
【発明の開示】
【発明が解決しようとする課題】
【００１１】
従って、包装材料間に剥離性シールとロックアップシールの両方を提供し、アイオノマーシーラントより少ない静電荷蓄積を生じ、比較的低いシール開始温度を示すことができるシーラント組成物が必要とされている。
【課題を解決するための手段】
【００１２】
本発明は、エチレンコポリマーおよびプロピレンポリマーを含む、熱可塑性ポリマーブレンドを含むまたはそれから製造されるポリマー組成物を含み、ここで、エチレンコポリマーは、アイオノマーではなく、（１）エチレン、および、（メタ）アクリレート、アルキル（メタ）アクリレート、（メタ）アクリル酸、アルキル（メタ）アクリル酸、またはこれらの２つ以上の組み合わせ、および、任意に一酸化炭素またはエポキシ含有コモノマーから誘導される繰り返し単位、（２）エチレン、および、任意に第２のα−オレフィンから誘導される繰り返し単位を含むメタロセン触媒エチレンポリマー、または（３）（１）および（２）の組み合わせを含み；プロピレンポリマーは、プロピレン、および、任意に、エチレン、ブテンまたはこれらの組み合わせを含むα−オレフィンであるコモノマーから誘導される繰り返し単位を含む。
【００１３】
エチレンコポリマーは、約７０重量％〜約１００重量％の量で存在することができ、１種類または複数種類のプロピレンポリマーは、累積的に約０重量％〜約３０重量％の測定可能な量で存在する。ポリマー組成物は、比較的低温で加熱されるとき剥離性シールを、比較的高温で加熱されるとき永久シールを形成することができる。
【００１４】
本発明は、また、ポリマーを含むまたはそれから製造される多層フィルムも含み、ここで、本フィルムを任意に配向フィルムに積層することができ；シーラントは前記に開示したものと同じ組成とすることができ；シーラントは好ましくは易破壊性で、静電気がない。
【００１５】
本発明は、また、多層フィルムを含むまたはそれから製造される包装容器も含み、本包装容器は、上で開示した組成物を含むまたはそれから製造される少なくとも１つの易破壊性シールを含む。
【００１６】
本発明は、更に、任意に少なくとも２種類の異なる材料を収容するまたは密閉する少なくとも２つのの区画を含む包装容器を含み、ここで、区画は、材料を放出する前に、包装容器が内部で開放され、包装容器内の個々の材料を混合し得るように、易破壊性または剥離性シールで分離されている。
【００１７】
本発明は、また、シーラント含有フィルムを製造するため、ポリマーを共押出しし、シーラントの層を含有する多層フィルムを製造する工程；任意に、シーラント含有フィルムを配向ポリエステルまたは配向ポリプロピレンの第２のフィルムに貼付して、第２の多層フィルムを製造する工程であって、ここで、多層フィルムまたは第２の多層フィルムが、前記に開示した組成物を含む工程；（１）開口部を有する包装容器を製造するため、多層フィルムまたは第２の多層フィルムを折り畳み、フィルムの二辺の縁部をシールし、それによって、シールを作り出し、開口部を有する包装容器のシールされた周辺を画定する工程、または、開口部を有する包装容器を製造するため、多層フィルムまたは第２の多層フィルムを２枚重ね合わせ、多層フィルムまたは第２の多層フィルムの三辺の縁部をシールし、それによってシールを作り出し、開口部を有する包装容器のシールされた周辺を画定する工程、または、開口部を有する包装容器を製造するため、多層フィルムまたは第２の多層フィルムを別のフィルムと重ね合わせ、多層フィルムまたは第２の多層フィルムの三辺の縁部をシールし、それによってシールを作り出し、開口部を有する包装容器のシールされた周辺を画定する工程；（２）任意に、包装容器の周辺の内側にあるフィルムの１つ以上の部分をシールし、それによって、境界を形成し且つ包装容器を別々の区画に分割する１つ以上の剥離性シールを作り出す工程；（３）１種類以上の成分を１つ以上の区画に閉じ込める工程であって、成分が固体、流体、または気体を含む工程、および（４）開口部をシールする工程を含むプロセスも含む。
【発明を実施するための最良の形態】
【００１８】
「剥離性シール」という用語は、約１５Ｎ／１５ｍｍまたは約１０Ｎ／１５ｍｍ未満の力で剥離することにより分離され得るシールを指す。「易破壊性（ｆｒａｎｇｉｂｌｅ）」という用語は、「剥離性（ｐｅｅｌａｂｌｅ）」と交換可能である。「永久シール」という用語は、約１０Ｎ／１５ｍｍまたは約１５Ｎ／１５ｍｍより大きい力で剥離することにより破裂するシールを指す。破裂の機構は、シーラントの、またはシーラントに隣接する１つ以上の層の凝集破壊または接着破壊によるか；または、シールされた基材の引裂によるか；または、これらの機構の組み合わせによる場合がある。「ロックアップシール（ｌｏｃｋ−ｕｐ  ｓｅａｌ）」という用語は、「永久シール」と交換可能である。
【００１９】
本明細書で使用される場合、「エチレンポリマー」という用語は、エチレンモノマーまたはコモノマーから誘導される−ＣＨ2ＣＨ2−繰り返し単位を５０モル％より多く含む任意のポリマーを指し、「プロピレンポリマー」は、プロピレンモノマーまたはコモノマーから誘導される−ＣＨ2ＣＨ2（ＣＨ3）−繰り返し単位を５０モル％より多く含む任意のポリマーを指す。「測定可能な（ｆｉｎｉｔｅ）量」という用語は、ゼロに等しくない量を指す。
【００２０】
エチレンポリマーは、ホモポリマーであれコポリマーであれ、前述の定義に入る任意のエチレン含有ポリマーを含むことができる。例としては、以下に限定されないが、低密度ポリエチレン（ＬＤＰＥ）、不均一に分岐したエチレン／α−オレフィンインターポリマー（例えば、直鎖低密度ポリエチレン（ＬＬＤＰＥ）、超低密度ポリエチレン（ＵＬＤＰＥ））、実質的に直鎖のエチレンポリマー（ＳＬＥＰ）、および、均一に分岐したエチレンポリマーなどのエチレンホモポリマーおよびエチレンインターポリマーが挙げられる。
【００２１】
エチレンと重合してエチレンポリマーを形成するのに有用な不飽和コモノマーには、例えば、エチレン性不飽和モノマー、共役または非共役ジエン、およびポリエンなどが挙げられる。コモノマーの例には、以下に限定されないが、α，βエチレン性不飽和カルボン酸、好ましくは、Ｃ3〜Ｃ8α，βエチレン性不飽和カルボン酸；直鎖または分岐鎖Ｃ3〜Ｃ20アルキルエステル、またはＣ1〜Ｃ8直鎖または分岐鎖アルキルエステルなどのα，βエチレン性不飽和カルボン酸のエステル誘導体が挙げられる。
【００２２】
コモノマーの別の例には、以下に限定されないが、プロピレン、イソブチレン、１−ブテン、１−ヘキセン、１−ペンテン、４−メチル−１−ペンテン、１−ヘプテン、１−オクテン、１−ノネン、１−デセン、スチレン、ハロ−またはアルキル−置換スチレン、テトラフルオロエチレン、ビニルベンゾシクロブタン、１，４−ヘキサジエン、１，７−オクタジエンなどの直鎖または分岐鎖Ｃ3〜Ｃ20α−オレフィン；および、例えば、シクロペンテン、シクロヘキセンおよびシクロオクテンなどのシクロアルケン；酢酸ビニル；これらの２つ以上の組み合わせなどが挙げられる。
【００２３】
本明細書で使用されるエチレンコポリマーは、エチレン、および、不飽和カルボン酸またはそのエステル（（メタ）アクリル酸またはＣ1〜Ｃ8アルキル（メタ）アクリレートなど）、またはこれらの２つ以上の組み合わせから誘導される繰り返し単位を含むものを指す。「（メタ）アクリル」または「（メタ）アクリレート」という用語は、アクリルおよび／またはメタクリル（例えば、アクリル酸および／またはメタクリル酸）またはアルキルアクリレートおよび／またはアルキルメタクリレートを指す。
【００２４】
アルキルアクリレートの例には、アクリル酸メチル、アクリル酸エチルおよびアクリル酸ブチルが挙げられる。例えば、「エチレン／アクリル酸メチル（ＥＭＡ）」は、エチレンとアクリル酸メチル（ＭＡ）のコポリマーを意味し；「エチレン／アクリル酸エチル（ＥＥＡ）」は、エチレンとアクリル酸エチル（ＥＡ）のコポリマーを意味し；「エチレン／アクリル酸ブチル（ＥＢＡ）」は、エチレンとアクリル酸ブチル（ＢＡ）のコポリマーを意味し；および、アクリル酸ｎ−ブチルとアクリル酸イソブチルの両方；および、これらの２つ以上の組み合わせを含む。不飽和カルボン酸の例には、アクリル酸およびメタクリル酸が挙げられる。例えば、「エチレンメタクリル酸（ＥＭＡＡ）」は、エチレン（Ｅ）とメタクリル酸（ＭＡＡ）のコポリマーを意味し；「エチレンアクリル酸（ＥＡＡ）」は、エチレンとアクリル酸（ＥＡＡ）のコポリマーを意味する。２種類以上のコモノマーを有する例も挙げられる。例えば、「エチレン／アクリル酸イソブチル／メタクリル酸（Ｅ／ｉＢＡ／ＭＡＡ）」は、エチレン（Ｅ）、アクリル酸イソブチル（ｉＢＡ）およびメタクリル酸（ＭＡＡ）のターポリマーを意味する。
【００２５】
エチレンコポリマーに組み込まれるアルキル（メタ）アクリル酸またはアルキル（メタ）アクリレートコモノマーは、全コポリマーの０．０１重量％または５重量％から最大４０重量％程度まで（５重量％〜３０重量％もしくは１０重量％〜２５重量％など）またはさらに高くなり得る。
【００２６】
エチレンコポリマーは、一酸化炭素、グリシジルアクリレート、グリシジルメタクリレート、およびグリシジルビニルエーテル、またはこれらの２つ以上の組み合わせなどの、別のコモノマーも含み得る。
【００２７】
エチレンコポリマーは、ポリマー分野で周知のプロセスによりオートクレーブまたは管型反応器のいずれかを使用して製造することができる。共重合は、米国特許第３，２６４，２７２号明細書、同第４，３５１，９３１号明細書、同第４，２４８，９９０号明細書、および同第５，０２８，６７４号明細書および国際公開第９９／２５７４２号パンフレットに開示されているように、オートクレーブ中で連続プロセスとして実施することができる。
【００２８】
このプロセスは当業者に周知であるため、簡潔にするために本明細書ではその説明を省略する。Ｅｌｖａｌｏｙ（登録商標）ＡＣ、Ｎｕｃｒｅｌ（登録商標）、およびＢｙｎｅｌ（登録商標）ポリマーなどの幾つかのエチレンコポリマーが、ＤｕＰｏｎｔから市販されている。
【００２９】
管型反応器で製造されたエチレンコポリマーは、当該技術分野で周知の、より慣用的なオートクレーブで製造されたエチレンコポリマーと区別され得る。従って、「管型反応器で製造された」エチレンコポリマーという用語は、管型反応器などの中で高圧および高温で製造されたエチレンコポリマーを意味し、ここで、各エチレンおよびアルキルアクリレートコモノマーに対する異なる反応速度論の固有の結果は、管型反応器内の反応流路に沿ってモノマーを計画的に導入することにより緩和または一部補償される。米国特許第３，３５０，３７２号明細書、同第３，７５６，９９６号明細書、および同第５，５３２，０６６号明細書に開示されているような、管型反応器で製造されたエチレンコポリマーが当業者に周知であり、簡潔にするために本明細書ではその説明を省略する。管型反応器で製造されたエチレン／アルキルアクリレートコポリマーは、一般に、オートクレーブで製造されたエチレンコポリマーよりも剛性と弾性が大きく、ＤｕＰｏｎｔから市販されている。
【００３０】
本発明に有用なエチレンコポリマーは分子量が様々であってよく、メルトインデックスで見ると、数値的には約４．３ｇ／１０分〜約８ｇ／１０分のように約１０ｇ／１０分までの値に換算される。
【００３１】
エチレンコポリマーは、メタロセン触媒エチレンα−オレフィンコポリマーを含むこともでき、その場合、メタロセンまたはシングルサイト触媒を使用して重合を行い、コモノマーの挿入から見てより均一な直鎖ポリエチレン、および、チーグラー・ナッタポリエチレンよりも狭く分布した分子量分布が得られる。α−オレフィンコモノマーは、通常、ブテン、ヘキセン、およびオクテンである。エチレン組成物は、任意に、熱および紫外線（ＵＶ）安定剤、紫外線吸収剤、帯電防止剤、加工助剤、蛍光増白剤、顔料、潤滑剤などの添加剤を更に含んでもよい。これらの慣用的な成分は、本発明に使用される組成物中に概ね０．０１重量％〜２０重量％、または０．１重量％〜１５重量％の量で存在してもよい。
【００３２】
プロピレンポリマーは、組成物の約１重量％〜約３０重量％、または５重量％〜２５重量％、または１０重量％〜２０重量％を構成することができる。
【００３３】
ポリプロピレン（ＰＰ）ポリマーは、結晶性または非晶質；アタクチック、シンジオタクチックまたはアイソタクチックの、プロピレンのホモポリマー、ランダムコポリマー、ブロックコポリマー、およびターポリマーを含み；または、これらの特性の１つ以上の組み合わせによって特徴付けられてもよい。プロピレンのコポリマーまたはターポリマーには、プロピレンと他のオレフィン（エチレン、１−ブテン、２−ブテン、および様々なペンテン異性体、１−ヘキセン、１−オクテン、１−ノネン、１−デセン、１−ウンデセン、１−ドデセン、４−メチル−１−ペンテン、４−メチル−１−ヘキセン、５−メチル−１−ヘキセン、ビニルシクロヘキセン、およびスチレンなど）とのコポリマーが挙げられる。統計的コポリマー（ｓｔａｔｉｓｔｉｃａｌ  ｃｏｐｏｌｙｍｅｒｓ）としても知られるランダムコポリマーは、プロピレンとコモノマーが、プロピレン対コモノマーの供給比に対応する比でポリマー鎖全体にランダムに分布しているポリマーである。ブロックコポリマーは、プロピレンホモポリマーからなる鎖セグメントと、例えば、プロピレンおよびエチレンのランダムコポリマーからなる鎖セグメントから構成される。プロピレンポリマーのコモノマー含量は、約３５重量％未満、約０重量％〜約２０重量％、または約０重量％〜約１５重量％とすることができる。ポリプロピレンは、前述のプロピレンを含むポリマーのいずれかまたは全てを指す。
【００３４】
Ｆｅｌｕｙ，  ＢｅｌｇｉｕｍのＡＴＯＦＩＮＡ  Ｃｈｅｍｉｃａｌｓから入手可能なＦｉｎａ（商標）８５７３、および、Ｍｉｄｌａｎｄ，  ＭＩのＤｏｗ  Ｃｈｅｍｉｃａｌ  Ｃｏｍｐａｎｙから入手可能なＤＳ６Ｄ８１などのプロピレンポリマーが市販されている。
【００３５】
エチレンポリマーまたはエチレンコポリマー７０重量％〜約９９重量％、または約９０重量％〜約９５重量％を、プロピレンポリマー約３０重量％〜約１重量％、約１５重量％以下、または約５重量％〜約１０重量％と合わせることにより、組成物を製造してもよい。
【００３６】
本組成物は、当該技術分野で既知の任意の手段で製造されてもよい。例えば、押出機内で溶融ブレンドすることなどにより個々のポリマーを溶融形態で互いに混合してもよく、または、２本ロールミルまたはバンバリーミキサなどの高剪断混合装置内で互いにブレンドしてもよい。混合後、ポリオレフィンまたはプロピレンポリマーは、エチレンポリマーの連続相中に分散される不連続相を形成する。
【００３７】
ポリマー組成物は、また、酸化防止剤、スリップ剤、アンチブロッキング剤、防曇剤、帯電防止剤、および、ヒートシール性フィルムおよび／または積層品用のポリマー組成物に通常使用されるような他の添加剤を最大約１０重量％まで含んでよい。これらの添加剤の好適なレベル、および、添加剤をポリマー組成物に組み込む方法は、当業者に既知である。例えば、「Ｆａｔｔｙ  Ａｍｉｄｅｓ」  ｂｙ  Ａｒｔｈｕｒ  Ｌ．  ＭｃＫｅｎｎａ，  Ｗｉｔｃｏ  Ｃｈｅｍｉｃａｌ  Ｃｏｒｐ．  １９８２、または、「Ｍｏｄｅｒｎ  Ｐｌａｓｔｉｃｓ  Ｅｎｃｙｃｌｏｐｅｄｉａ」，  ＭｃＧｒａｗ−Ｈｉｌｌ，  Ｎｅｗ  Ｙｏｒｋ，  ＮＹ  １９９５を参照されたい。
【００３８】
混合後、ポリマー組成物は、溶融押出し、フラットダイ押出し、インフレーション法、または所望の形状を作り出す他の任意の技術で成形されてもよい。
【００３９】
本明細書に開示されるポリマー組成物は、剥離性シールおよび／または永久シールを作り出すことができる。組成物が剥離性シールを形成する温度範囲は、組成物がロックアップシールを形成する温度範囲よりも比較的低い。剥離性シールを形成するため、シール温度は約８０℃〜約１６０℃、または約９０℃〜約１４０℃である。
【００４０】
本組成物が永久シールを形成する温度範囲は、組成物が剥離性シールを形成する範囲よりも比較的高い。永久シールを形成するため、シール温度は約１００℃より高温〜約１８０℃、または約１３０℃〜約１６０℃である。
【００４１】
所与のシーラントに対するシール強度の最適化は、シール温度；フィルムとシーラントの厚さおよび熱移動係数；保圧時間およびシール圧力；および、シーラントの結晶性などの変数に依存し得る。シール強度に対する幾つかの変数の影響を示す量的模型が、「Ｐｒｅｄｉｃｔｉｎｇ  ｔｈｅ  Ｈｅａｔ  Ｓｅａｌ  Ｐｅｒｆｏｒｍａｎｃｅ  ｏｆ  Ｉｏｎｏｍｅｒ  Ｆｉｌｍｓ」（Ｂａｒｒｙ  Ａ．  ＭｏｒｒｉｓによりＳＰＥ  ＡＮＴＥＣ  ２００２，  Ｍａｙ，  ２００２，  Ｓａｎ  Ｆｒａｎｃｉｓｃｏ，ＣＡで発表）に記載されている。
【００４２】
シール時にシーラントの境界面温度に影響を与えるようにシール強度に関連する変数のいずれかを変えると、剥離性シールおよび永久シールを形成するための本明細書に開示されるおおよその相対的な温度範囲は、予測値が減少する場合がある。本明細書に開示されるシール温度範囲は、使用する装置の通常の変化および他のシール条件（圧力、保圧時間など）を補償するように、適宜調整されることが意図されている近似値および基準を表す。例えば、全フィルムゲージが実施例に記載されるものより厚いか、または、シール機のライン速度が増大するか、または、シールバー（ｓｅａｌ  ｂａｒ）の保圧時間が短くなる場合、シール温度は、易破壊性シールとロックアップシールの両方で、記載されているおおよその範囲を超えて高くなり得る。
【００４３】
ポリマー組成物は、当該技術分野で既知のポリマーシーラントのシール開始温度より低いシール開始温度を示す場合がある。
【００４４】
本明細書に開示されるポリマー組成物またはシーラントは、剥離性シールを形成するため当該技術分野で既知のポリマーシーラントが加熱され得る温度範囲より広い範囲にわたる温度で加熱されるとき、剥離性シールを形成し得るが、まだ、更に別のより高い温度範囲でロックアップシールを形成することができる。ポリマーシーラントが剥離性シールを形成し得る温度範囲は、少なくとも約１５℃、少なくとも約２０℃、少なくとも約２５℃、少なくとも約３０℃、または少なくとも約３５℃にわたる。
【００４５】
本プロセスに有用なフィルムは、当業者に既知の任意の方法で製造することができる。フィルムおよびフィルム構造は、典型的には、キャスティング、押出し、共押出し、積層などで作られ、様々な方法（例えば、インフレーションフィルム、または機械的延伸など）による配向（一軸または二軸のどちらか）を含み得る。当該技術分野で一般に実用されている様々な添加剤が各フィルム層中に存在し得る（連結層などの存在を含む）が、但し、その存在がフィルムまたはフィルム構造の接着性を実質的に変化させないことを条件とする。酸化防止剤および熱安定剤、紫外線（ＵＶ）安定剤、顔料および染料、フィラー、艶消し剤、スリップ防止剤、可塑剤、アンチブロック剤、および他の加工助剤などであり得る添加剤を有利に使用してもよい。
【００４６】
例えば、いわゆる「インフレーションフィルム」法または「フラットダイ」法を使用して組成物を押出すことにより、一次フィルムを製造することが可能である。インフレーションフィルムは、ポリマー組成物を環状のダイを通して押出し、得られる管状のフィルムを気流で膨張させてインフレーションフィルムを提供することにより製造される。キャストフラットフィルムは、組成物を、フラットダイを通して押出すことにより製造される。ダイから離れるフィルムは、内部を循環する流体が入っている少なくとも１本のロール（チルロール）または水浴で冷却され、キャストフィルムが提供される。本発明に有用なフィルムの幅は、例えば、約６０ｃｍ（２フィート）〜３００ｃｍ（１０フィート）である。
【００４７】
フィルムの即時の急冷またはキャスティングの後にフィルムを更に配向させることができる。本プロセスは、溶融ポリマーの層流を押出す工程、押出物を急冷する工程、および急冷された押出物を少なくとも１つの方向に配向させる工程を含む。本明細書で使用される場合、「急冷された」という用語は、固体フィルム材料を得るため、融点より低温に十分に冷却された押出物のことを指す。
【００４８】
フィルムは、配向されていなくても、一軸方向（例えば、縦方向）に配向されていても、または二軸方向（例えば、縦方向と横方向）に配向されていてもよい。フィルムは、フィルムの面で相互に垂直な２つの方向に延伸することにより二軸配向され、機械的特性と物理的特性の満足な組み合わせを達成することができる。
【００４９】
米国特許第３，２７８，６６３号明細書、同第３，３３７，６６５号明細書、同第３，４５６，０４４号明細書、同第４，５９０，１０６号明細書、同第４，７６０，１１６号明細書、同第４，７６９，４２１号明細書、同第４，７９７，２３５号明細書、および同第４，８８６，６３４号明細書に開示されているものなどの、フィルムを一軸または二軸延伸するための配向および延伸装置が、当該技術分野で既知である。様々なフィルムを製造するプロセスは当業者に周知であるため、簡潔にするために本明細書ではその説明を省略する。
【００５０】
一実施形態では、フィルムは、フィルム中のポリマー鎖を押出し方向に略整列させる押出しプロセスにより形成される。直鎖ポリマーは、一軸方向に高度に配向された後、配向方向にかなりの強度を有するが、横方向の強度はそれより小さい。この整列は、押出し方向でフィルムに強度を加えることができる。
【００５１】
コロナ放電、オゾンまたは当業界で標準的な他の手段によりフィルムを処理してもよい。エチレンコポリマー層の厚さを増大させることにより、多層構造の接着性を改善することができる。エチレンコポリマー層の厚さは、約１０μ〜約４０μ（０．４ミル〜１．６ミル）、または約１５μ〜約３０μ（０．６ミル〜１．２ミル）の厚さとすることができる。
【００５２】
本発明は、（ａ）少なくとも１つのポリオレフィン層；（ｂ）任意に、少なくとも１つのガスバリアポリマー（エチレンビニルアルコールまたはポリアミドなど）の層；（ｃ）任意に、酸無水物で変性された少なくとも１種類のポリオレフィン接着剤；および（ｃ）少なくとも１つのシーラント層を含むまたはそれから製造される多層構造を提供する。シーラント層は、エチレンコポリマーを含むまたはそれから製造することができる。エチレンコポリマーは、前記に開示したのと同じものとすることができる。ポリオレフィンには、ポリプロピレンまたはポリエチレンポリマー、並びに、エチレンおよびプロピレンを含むコポリマーを挙げることができる。ポリエチレン（ＰＥ）は、周知のチーグラー・ナッタ触媒重合（例えば、米国特許第４，０７６，６９８号明細書および同第３，６４５，９９２号明細書を参照されたい）、メタロセン触媒重合（例えば、米国特許第５，１９８，４０１号明細書、および同第５，４０５，９２２号明細書）、およびフリーラジカル重合を含む周知の方法で製造することができる。ポリエチレンポリマーには、ＨＤＰＥ、ＬＬＤＰＥ、非常に低密度のポリエチレンまたは超低密度ポリエチレン（ＶＬＤＰＥまたはＵＬＤＰＥ）、およびＬＤＰＥを挙げることができる。ポリエチレンの密度は、０．８６５ｇ／ｃｃ〜０．９７０ｇ／ｃｃの範囲である。
【００５３】
ポリエチレンコポリマーには、前述のエチレンコポリマーに加えて、エチレン酢酸ビニルおよびエチレン酸アイオノマーなど、他のエチレンコポリマーを挙げてもよい。
【００５４】
本発明は、更に多層フィルムを基材上に積層することを含む。基材は、金属、ガラス、セラミックタイル、レンガ、コンクリート、木材、メーソンリー、繊維、皮革、フィルム、プラスチック、石、箔、紙、またはウェブ（有機ポリマー、金属箔、漂白および無漂白の紙および板紙、グラシン、不織布など）および、このような材料の複合材料とすることができる。
【００５５】
例えば、熱可塑性フィルム（例えば、ポリオレフィン、ポリエステル、ナイロン、または、ポリエチレンビニルアルコール）、紙、または板紙を含む基材に多層フィルムを接着させることができる。更に、例えば、熱可塑性フィルムは前記に開示したように配向されていてもまたは配向されていなくてもよい（例えば、配向ポリエチレンテレフタレートまたはＯＰＥＴ）。配向フィルムは、前記に開示したシーラントを含有する押出しまたは共押出しフィルムを積層する前に、像または色を有するように印刷されてもよい。
【００５６】
多層フィルムは、包装用途において、例えば、易破壊性シールと永久シールの両方を含む包装材料として、または、産業用フィルムとして（例えば、遮断シート（ｉｎｓｕｌａｔｉｏｎ  ｓｈｅｅｔｉｎｇ）中の構造的構成要素として）有用となり得る。また、例えば、前記に開示した配向フィルムなどの別の包装フィルムに多層フィルムを貼付して、第２の多層フィルムを製造することができる。多層フィルムまたは第２の多層フィルムを第１の低い方の温度でそれ自体に、または別のフィルムに、または互いにシールし、易破壊性シールを形成することができる。また、多層フィルムまたは第２の多層フィルムを第２の高い方の温度でそれ自体に、または別のフィルムに、または互いにシールし、永久シールを形成することもできる。
【００５７】
第１および第２の包装基材は同じであってもまたは異なってもよい。例えば、第１および第２のフィルムは、一体フィルムの第１および第２の部分であってもよい。更に、別のフィルムは互いに同じであっても異なってもよく、それらはまた、第１および第２のフィルムと同じであっても異なってもよい。例えば、別のフィルムは一体フィルムの第１および第２の部分であってもよい。
【００５８】
永久シールおよび易破壊性シールを含む包装容器は、例えば、包装容器の残りの部分がその一体性を保持すると同時に、よく画定されたサイズの易剥離性開口部を形成するのに有用である。よく画定されたサイズの開口部は、包装容器の内容物を容易に注ぐことを促進できる。この実施形態では、易破壊性シールは、包装容器の内側と包装容器の外側の間の境界の少なくとも一部を形成する。永久シール、または包装材料の折り畳み部分などが、境界の残りの部分を形成してもよい。このようにして、包装容器の開口部のサイズは、剥離可能にシールされる包装容器の周辺の部分によって画定される。
【００５９】
シーラント含有フィルムを製造するため、例えば、ポリマーを共押出しし、シーラントの層を含有する多層フィルムを製造することができる。シーラント含有フィルムを、配向ポリエステルまたは配向ポリプロピレンの第２のフィルムに貼付けまたは積層し、第２の多層フィルムを製造することができる。多層フィルム（または、第２の多層フィルム）は、前記に開示したエチレンコポリマーを含むことができる。折り畳んだ後、多層フィルムまたは第２の多層フィルムのそれぞれの二辺の縁部をシールし、開口部を有する包装容器を製造することができる。包装容器のシールされた周辺が作り出され、画定される。多層フィルム（または、第２の多層フィルム）を同じフィルムの別のシート上に置き、または重ね合わせた後、開口部を有する包装容器を製造するため、三辺の縁部をシールし、それによってシールを作り出し、包装容器のシールされた周辺を画定することができる。或いは、多層フィルム（または、第２の多層フィルム）をポリエステルフィルムなどの別のフィルム上に重ね合わせることができる。開口部を有する包装容器を製造するため、多層フィルムの三辺に沿った縁部をシールし、それによってシールを作り出し、開口部を有する包装容器のシールされた周辺を画定する。包装容器の周辺の内側にあるフィルムの１つ以上の部分をシールし、境界を形成し且つ包装容器を別々の区画に分割する１つ以上の剥離性、または少なくとも部分的に剥離性のシールを作り出すことができる。各区画に、固体、流体、または気体成分を含む１種類以上の成分を充填することができる。次いで、開口部をシールすることができる。包装容器の周辺シールは、少なくとも部分的に永久的であってもよく、区画間のシールは少なくとも部分的に易破壊性であってもよい。このような包装容器は、区画の内容物が予め計量されているときなど、区画の内容物を、より具合よく混合するのに有用な場合がある。更に、区画の内容物を使用直前に混合することが望ましいとき、例えば、区画の内容物は、分離されているときの方が、内容物の混合物よりも比較的安定であるときなど、本包装容器を使用することができる。更に、包装容器は、１つの区画に湿潤材料を、第２の区画に乾燥材料を収容するのに有用な場合がある。
【００６０】
包装材料を、例えば、以下に限定されないが、印刷、エンボス加工、および／または着色することにより更に処理し、中の製品について消費者に情報を提供する、および／または、包装容器の好ましい外観を提供する包装材料を提供してもよい。このような更なる処理は、典型的には、前述の積層プロセスの前に実施されるが、積層後に実施されてもよい。
【００６１】
当該技術分野で周知の標準的な方法で包装材料をパウチなどの包装容器に形成してもよく、簡潔にするために本明細書ではその説明を省略する。
【００６２】
以下の実施例は説明を目的とし、本発明を限定するものではない。
【実施例】
【００６３】
乾燥成分を一緒にブレンドし、その後、それらを二軸スクリュ３０ｍｍＷｅｒｎｅｒ＆Ｐｆｌｅｉｄｅｒ（商標）押出機内で溶融ブレンドすることにより、以下の実施例のシーラント組成物を調製した。溶融温度は２３５℃〜２４０℃の範囲であった。
【００６４】
実施例１〜４
シーラント組成物を連結接着剤、Ｂｙｎｅｌ（登録商標）４１Ｅ６８７、メルトインデックス１．７の酸無水物で変性されたポリエチレン接着剤、およびエチレン／ビニルアルコール（ＥＶＯＨ）、Ｅｖａｌ  Ｆ１０１Ａの層と一緒に共押出しした。５０ｒｐｍで運転し３０：１のＬ／Ｄを有する２５ｍｍ単軸押出機内で１９６℃でシーラントを溶融させた。１５ｒｐｍで運転し２４：１のＬ／Ｄを有する２５ｍｍ単軸押出機内で２０５℃で接着剤を溶融させた。４３ｒｐｍで運転し２４：１のＬ／Ｄを有する２５ｍｍ単軸押出機内で２１５℃でＥＶＯＨを溶融させた。
【００６５】
公称２５μｍのシーラント、公称１３μｍの接着剤層、および公称２５μｍのＥＶＯＨ層を有する３層フィルムを形成するように、３つの溶融物流を全て、Ｂｒａｍｐｔｏｎ（商標）共押出しインフレーションフィルムダイを通して供給した。ダイ温度は２１５℃であった。安定化したフィルムバブル直径をダイ開口部の直径で除したものと定義される、インフレーションフィルムのブローアップ比は２．１であった。ダイギャップは１．０２ｍｍに設定された。フィルムは、４．６ｍ／分で引取ロールを通った。
【００６６】
完成したフィルムの構造は、以下の通りである：
シーラント（２５μｍ）／Ｂｙｎｅｌ（登録商標）４１Ｅ６８７（１３μｍ）／Ｅｖａｌｔ（商標）ＬＣＦ１０１Ａ（２５μｍ）
ここで、ＢＹＮＥＬ（登録商標）４１Ｅ６８７はＤｕＰｏｎｔから入手可能であった。Ｅｖａｌｔ（商標）ＬＣＦ１０１Ａは、Ｈｏｕｓｔｏｎ，  ＴＸのＥｖａｌ  Ｃｏｍｐａｎｙ  ｏｆ  Ａｍｅｒｉｃａから入手可能であった。
【００６７】
完成したフィルムのストリップ（幅１５ｍｍ）を縦方向に切断した。この１５ｍｍのストリップを、Ｓｅｎｔｉｎｅｌ（商標）１６７１ヒートシーラーで４０ｐｓｉの圧力および０．５秒の保圧時間でセルフシールした。１００℃〜１５０℃の範囲の様々な温度でストリップをシールした。各温度で５つのストリップをシールし、５つの測定を行った。従って、本明細書に報告するシール強度は、５つの測定の平均を表す。
【００６８】
シール強度を決定する前に、ストリップを２３℃および相対湿度５０％で２４時間調整した。シール強度は、Ａｔｌａｎｔａ，  ＧＡのＺｗｉｃｋ  ＵＳＡ  ＬＰから入手可能なＺｗｉｃｋ番号２５３７引張試験機で、１００ｍｍ／分のクロスヘッド速度で測定した。
【００６９】
シーラント組成物を下記の表１に記載する。
【００７０】
表１．シーラント組成物
0005448339.tif 000002
【００７１】
シール強度測定の結果を下記の表２に示す。データから、実施例１、３および４のポリマー組成物では、シール温度が約１１０℃〜約１３０℃のときに剥離性シールが作り出され、約１３０℃より高温〜約１５０℃のシール温度で永久シールが形成されたことが分かる。実施例２のポリマー組成物では、シール温度が約１１０℃〜約１２０℃のときに剥離性シールが作り出され、約１２５℃より高いシール温度で永久シールが形成された。
【００７２】
データから、実施例１〜４のシーラントの方が、比較例のシーラントよりシール開始温度が低かったことも分かる。
【００７３】
実施例１〜４のシーラントは、フィルム厚さ、シール圧力などの他の変数をほぼ一定に保持したとき、より広いシール温度範囲にわたって剥離性の範囲の強度を有するシールを形成する傾向があった。例えば、実施例４のシーラントは、約１００℃〜約１３５℃のシール温度で剥離性シールを形成し、従って、約３５℃の剥離性シール温度範囲を提供した。概ね、実施例のシーラントは、約１５℃〜約３５℃にわたる剥離性シール温度範囲を提供した。比較例のシーラントは、対照的に、約１５℃のシール温度範囲にわたる剥離性シールを形成した。
【００７４】
表２．シール強度、対、温度
0005448339.tif 000003
【００７５】
実施例１〜４のシーラントでは、著しい静電荷蓄積は観察されなかった。フィルムを綿布で１０回擦った後、静電気により比較的少量のタバコの灰がフィルムに引き寄せられた。しかし、比較例では、アイオノマーブレンドシーラントに典型的な静電荷蓄積が観察された。フィルムを乾燥した綿布で１０回擦った後、比較的多量のタバコの灰がフィルムに引き寄せられた。
【００７６】
実施例５
以下の方法で、以下に示す多層フィルム（６０μ）を製造した。まず、５層のインフレーションフィルムを共押出しして、２０μのＬＤＰＥの外層、厚さ２０μのＤｕＰｏｎｔ  Ｎｕｃｒｅｌ（登録商標）０９０３の中間層、および以下の生成物から製造された厚さ２０μのシーラント層を有する３層のフィルムを製造した。
シーラントＡ：９３％Ｓｕｒｌｙｎ（登録商標）８２７３＋２％ＣＮ（ＣＮは、ＤｕＰｏｎｔ  Ｃｏｎｐｏｌ（登録商標）スリップおよびアンチブロッキング濃縮物を意味する）２０Ｂ＋５％ＣＮ  ２０Ｓ２。
シーラントＢ：９３％０４−４８０−７４−４（５０％Ｎｕｃｒｅｌ（登録商標）１２０２＋４５％ＤｕＰｏｎｔ  Ｂｙｎｅｌ（登録商標）２００２＋５％Ｆｉｎａ８５７３ポリプロピレン）＋２％ＣＮ２０Ｂ＋５％ＣＮ  ２０Ｓ２。
シーラントＣ：９５％０４−４８０−７４−４＋５％ＤｕＰｏｎｔ  Ｅｌｖａｘ（登録商標）９６１９−１。
シーラントＤ：９５％０４−４８０−７４−１３（９０％Ｅｌｖａｌｏｙ（登録商標）ＡＣ３７１７＋１０％Ｆｉｎａ８５７３ＰＰ）＋５％ＤｕＰｏｎｔ  Ｅｌｖａｘ（登録商標）９６１９−１。
【００７７】
次に、ＧｅｒｍａｎｙのＮｏｒｄｍｅｃｃａｎｉｃａ  Ｃｏｍｐａｎｙ製のＬＡＢＯＲＣＯＭＢＩ装置で、Ｈｅｒｂｅｒｔｓ（Ｇｅｒｍａｎｙ）接着剤１Ｋ−ＬＦ１９０×３を使用し、１．５ｇ／ｍ2の塗工量でインフレーションフィルムを１２μＤｕＰｏｎｔ  Ｍｙｌａｒ（登録商標）ＯＰＥＴ（配向ポリエチレンテレフタレート）に接着積層し、積層フィルム：ＯＰＥＴ／ＰＥ／ＮＵ／ＳＥＡＬＡＮＴを製造したが、ここで、表３に示すように、フィルムＡはシーラントＡを含有し、フィルムＢはシーラントＢを含有し、フィルムＣはシーラントＣを含有し、フィルムＤはシーラントＤを含有した。
【００７８】
表３
0005448339.tif 000004
1層の構造は、Ａ、ＬＤＰＥ２６０２；Ｂ、ＬＤＰＥ２６０２；Ｃ、Ｎｕｃｒｅｌ０９０３；Ｄ、Ｎｕｃｒｅｌ０９０３；Ｅ、０４−４８０−７４−４＋２％ＣＮ２０Ｂ＋５％ＣＮ２０Ｓ２であった。
【００７９】
フィルムＡ、ＢおよびＤから、これらのフィルムを市販のＢｏｓｃｈ横型充填シール包装装置（モデルＳＶＥ２５１０−ＡＲ）でパウチ６０包／分でパウチを製造した。垂直シールを２００℃でシールし、ロックシールを得た。水平シールは、１１２℃〜１４０℃（フィルムＡ）；１０１℃〜１６０℃（フィルムＢ）；および、９０℃〜１１５℃（フィルムＤ）の温度で行った。シール時間は２００ｍｓであり、保持圧力は０．３ＭＰａであった。上部、底部および垂直シールサンプルを幅１５ｍｍに切断し、中央上部サンプルおよび中央底部シールサンプルを幅６ｍｍに切断した。様々な温度でシールされたシールを開封するのに必要な剥離力を測定し、各温度につき３〜４のストリップで取った平均を下記に報告する。試験速度は１００ｍｍ／分であり、剥離角度は１８０℃であった。比較のため、フィンシール領域をパウチの上部と底部で別々に測定した。フィンシール領域は、垂直シールと水平シールが接するパウチのシール領域と定義され、１つはパウチの上部に、もう１つはパウチの底部にある。文中および表中で、それらは「中央上部」および「中央底部」とも称される。フィンシール領域の方がシール圧力が高く、温度は同じであったため、シール強度が高かった。
【００８０】
以下の表では、それぞれ縦方向に幅１５ｍｍの切れ目を有する４つのストリップを、各温度で２本のバーのヒートシーラーＫｏｐｐ番号２４２８を用いてそれ自体の上にシールした。中央上部および中央底部はフィンシールであった。剥離強度の測定のため、加えた力の平均最大値を考慮に入れた。
【００８１】
結果（Ｂｏｓｃｈ水平シール設定温度）は全て、表示した各温度における３つの測定の平均であった。
【００８２】
剥離力−フィルムＡ
0005448339.tif 000005
1Ｎ／１５ｍｍ
2Ｎ／６ｍｍ
【００８３】
剥離力−フィルムＢ
0005448339.tif 000006
1Ｎ／１５ｍｍ
2Ｎ／６ｍｍ
【００８４】
剥離力−フィルムＤ
0005448339.tif 000007
1Ｎ／１５ｍｍ
2Ｎ／６ｍｍ
次に、本発明の好ましい態様を示す。
1.  エチレンコポリマーおよびプロピレンポリマーを含む、熱可塑性ポリマーブレンドを含むまたはそれらから製造される組成物であって、前記エチレンコポリマーは、（１）エチレン、および、アルキルアクリレート、アクリル酸、メタクリル酸、またはこれらの２つ以上の組み合わせ、および、任意に一酸化炭素またはエポキシ含有コモノマーから誘導される繰り返し単位、（２）エチレン、および、第２のα−オレフィンから誘導される繰り返し単位を含むメタロセン触媒エチレンポリマー、または（３）（１）および（２）の組み合わせを含み、前記プロピレンポリマーは、プロピレン、および、任意に、エチレン、ブテン、またはこれらの組み合わせを含むα−オレフィンであるコモノマーから誘導される繰り返し単位を含む、組成物。
2.  前記エチレンコポリマーが、前記組成物中に約７０重量％〜約９５重量％、少なくとも約８５重量％、または約９０重量％〜約９５重量％存在し、前記プロピレンポリマーが前記組成物中に約５重量％〜約３０重量％存在する、上記１に記載の組成物。
3.  前記組成物が、比較的低い温度範囲内にある第１の温度で加熱されるとき剥離性シールを形成し；前記組成物が、比較的高い温度範囲内にある第２の温度で加熱されるとき永久シールまたはロックアップシールを形成し；前記比較的低い温度範囲が少なくとも約１５℃にわたる、上記１または２に記載の組成物。
4.  前記エチレンコポリマーが、エチレン、および、メタクリル酸、アクリル酸、アクリル酸メチル、アクリル酸エチル、アクリル酸ブチル、またはこれらの２つ以上の組み合わせであるコモノマーから誘導される繰り返し単位を含み；前記プロピレンポリマーのメルトフローレートが好ましくは≧２である、上記１〜３のいずれか一項に記載の組成物。
5.  前記コモノマーが、アクリル酸メチル、アクリル酸ブチル、メタクリル酸、アクリル酸ブチルとメタクリル酸の両方、またはこれらの２つ以上の組み合わせを含む、上記５に記載の組成物。
6.  上記１〜５のいずれか一項に特徴付けられる組成物を含むまたはそれから製造されるシーラントまたはシール層を含む、多層フィルム。
7.  前記フィルムが、更に、配向ポリエステルまたは配向ポリプロピレンを含むまたはそれから製造される、上記６に記載のフィルム。
8.  包装容器が、包装容器内に剥離性シールを含み、前記フィルムが上記６または７に特徴付けられるものである、多層フィルムを含むまたはそれから製造される包装容器。
9.  シーラント含有フィルムを製造するため、ポリマーおよびシーラントを共押出しし、シーラント層を含有する多層フィルムを製造する工程；任意に、前記シーラント含有フィルムを配向ポリエステルまたは配向ポリプロピレンの第２のフィルムに貼付し、第２の多層フィルムを製造する工程を含み、前記多層フィルムまたは前記第２の多層フィルムが上記１〜５のいずれか一項に特徴付けられる組成物を含み、前記フィルムが上記６または７に特徴付けられるものである、方法。
10.  （１）開口部を有する包装容器を製造するため、前記多層フィルムまたは前記第２の多層フィルムを折り畳み、前記フィルムの二辺の縁部をシールし、それによって、シールを作り出し、開口部を有する包装容器のシールされた周辺を画定する工程、または、開口部を有する包装容器を製造するため、前記多層フィルムまたは前記第２の多層フィルムを２枚重ね合わせ、前記多層フィルムまたは前記第２の多層フィルムの三辺の縁部をシールし、それによってシールを作り出し、開口部を有する包装容器のシールされた周辺を画定する工程、または、開口部を有する包装容器を製造するため、前記多層フィルムまたは前記第２の多層フィルムを別のフィルムと重ね合わせ、前記多層フィルムまたは前記第２の多層フィルムの三辺の縁部をシールし、それによってシールを作り出し、開口部を有する包装容器のシールされた周辺を画定する工程；および（２）任意に、前記包装容器の周辺の内側にある前記フィルムの１つ以上の部分をシールし、それによって、境界を形成し且つ包装容器を別々の区画に分割する１つ以上の剥離性シールを作り出す工程；（３）１種類以上の成分を１つ以上の区画に閉じ込める工程であって、前記成分が固体、流体、または気体を含む工程；および（４）前記開口部をシールする工程を更に含む上記９に記載の方法。